(57)【特許請求の範囲】
【請求項１】
酸化物換算組成のガラス全質量に対して、質量％で
Ｂ２Ｏ３成分を５．０〜４０．０％、
Ｌａ２Ｏ３成分を１０．０〜３４．５４２％、
ＺｎＯ成分を１５．０〜４０．０％、
ＷＯ３成分を１．０％超１３．０％以下及び
ＳｉＯ２成分を４．０％超１５．０％以下、
ＴｉＯ２成分を１．０％超２０．０％以下、
含有し、
Ｔａ２Ｏ５成分の含有量が１．０％未満、
Ｌｉ２Ｏ成分の含有量が０．５％未満、
質量和（ＴｉＯ２＋Ｎｂ２Ｏ５＋ＷＯ３）が１７．５％以下であり、
酸化物換算組成のガラス全質量に対するＬｎ２Ｏ３成分（式中、ＬｎはＬａ、Ｇｄ、Ｙ、Ｙｂ、Ｌｕからなる群より選択される１種以上）の質量和が１０．０％以上３５．０％以下、
酸化物換算組成のガラス全質量に対する質量和（Ｇｄ２Ｏ３＋Ｙ２Ｏ３＋Ｙｂ２Ｏ３＋Ｌｕ２Ｏ３＋Ｔａ２Ｏ５）が１５．０％以下であり、
１．７５以上の屈折率（ｎｄ）を有し、３０以上４０以下のアッベ数（νｄ）を有する光学ガラス（但し、アッベ数（νｄ）が３５以下のものを除く）。
【請求項２】
酸化物換算組成のガラス全質量に対して、質量％で
Ｇｄ２Ｏ３成分  ０〜５．０％
Ｙ２Ｏ３成分  ０〜５．０％
Ｙｂ２Ｏ３成分  ０〜５．０％
Ｌｕ２Ｏ３成分  ０〜５．０％
である請求項１記載の光学ガラス。
【請求項３】
酸化物換算組成のガラス全質量に対して、Ｎｂ２Ｏ５成分の含有量が１５．０％以下である請求項１又は２に記載の光学ガラス。
【請求項４】
酸化物換算組成の質量比ＺｎＯ／（Ｌｎ２Ｏ３＋Ｔａ２Ｏ５＋Ｎｂ２Ｏ５）が０．３１以上である請求項１から３のいずれか記載の光学ガラス。
【請求項５】
酸化物換算組成の質量比ＴｉＯ２／（ＴｉＯ２＋Ｎｂ２Ｏ５＋ＷＯ３）が０．５０以下である請求項１から４のいずれか記載の光学ガラス。
【請求項６】
酸化物換算組成の質量比（ＴｉＯ２＋Ｎｂ２Ｏ５＋ＷＯ３）／Ｌｎ２Ｏ３が０．１６以上である請求項１から５のいずれか記載の光学ガラス。
【請求項７】
酸化物換算組成の質量比ＳｉＯ２／Ｂ２Ｏ３が１．００未満である請求項１から６のいずれか記載の光学ガラス。
【請求項８】
酸化物換算組成のガラス全質量に対して、質量％で
ＭｇＯ成分  ０〜１０．０％
ＣａＯ成分  ０〜１０．０％
ＳｒＯ成分  ０〜１０．０％
ＢａＯ成分  ０〜１０．０％
である請求項１から７のいずれか記載の光学ガラス。
【請求項９】
酸化物換算組成のガラス全質量に対するＲＯ成分（式中、ＲはＭｇ、Ｃａ、Ｓｒ、Ｂａからなる群より選択される１種以上）の質量和が１５．０％未満である請求項１から８のいずれか記載の光学ガラス。
【請求項１０】
酸化物換算組成のガラス全質量に対して、質量％で
Ｎａ２Ｏ成分  ０〜５．０％
Ｋ２Ｏ成分  ０〜５．０％
Ｃｓ２Ｏ成分  ０〜５．０％
である請求項１から９のいずれか記載の光学ガラス。
【請求項１１】
酸化物換算組成のガラス全質量に対するＲｎ２Ｏ成分（式中、ＲｎはＬｉ、Ｎａ、Ｋ、Ｃｓからなる群より選択される１種以上）の質量和が１０．０％以下である請求項１から１０のいずれか記載の光学ガラス。
【請求項１２】
酸化物換算組成のガラス全質量に対して、質量％で
Ｐ２Ｏ５成分  ０〜１０．０％
ＧｅＯ２成分  ０〜１０．０％
Ｂｉ２Ｏ３成分  ０〜１０．０％
ＺｒＯ２成分  ０〜１５．０％
Ａｌ２Ｏ３成分  ０〜５．０％
Ｇａ２Ｏ３成分  ０〜５．０％
ＴｅＯ２成分  ０〜１５．０％
ＳｎＯ２成分  ０〜１．０％
Ｓｂ２Ｏ３成分  ０〜１．０％
である請求項１から１１のいずれか記載の光学ガラス。
【請求項１３】
請求項１から１２のいずれか記載の光学ガラスからなる光学素子。
【請求項１４】
請求項１から１２のいずれか記載の光学ガラスからなる精密プレス成形用プリフォーム。
【請求項１５】
請求項１から１２のいずれか記載の光学ガラスを軟化させ、金型内でプレス成形を行うガラス成形体の製造方法。
【発明の詳細な説明】
【技術分野】
【０００１】
本発明は、光学ガラス、プリフォーム及び光学素子に関する。
【背景技術】
【０００２】
近年、光学系を使用する機器のデジタル化や高精細化が急速に進んでおり、デジタルカメラやビデオカメラ等の撮影機器や、プロジェクタやプロジェクションテレビ等の画像再生（投影）機器等の各種光学機器の分野では、光学系で用いられるレンズやプリズム等の光学素子の枚数を削減し、光学系全体を軽量化及び小型化する要求が強まっている。
【０００３】
光学素子を作製する光学ガラスの中でも特に、光学系全体の軽量化及び小型化を図ることが可能な、１．７５以上の屈折率（ｎｄ）を有し、３０以上４０以下のアッベ数（νｄ）を有する高屈折率低分散ガラスの需要が非常に高まっている。このような高屈折率低分散ガラスとしては、特許文献１〜３に代表されるようなガラス組成物が知られている。
【先行技術文献】
【特許文献】
【０００４】
【特許文献１】特開昭４８−０５９１１６号公報
【特許文献２】特開昭５２−１０３４１２号公報
【特許文献３】特開２００４−１６１５０６号公報
【発明の概要】
【発明が解決しようとする課題】
【０００５】
光学ガラスの材料コストを低減するために、光学ガラスの原料はなるべく安価であることが望まれる。ところが、特許文献１〜３に記載されたガラス組成物は、原料が高価な成分であるＴａ２Ｏ５成分やＮｂ２Ｏ５成分、並びに、Ｇｄ２Ｏ３成分やＹｂ２Ｏ３成分等の希土類成分を多量に含んでいるため、こうした要求に十分応えるものとは言い難い。
【０００６】
これらの高価な成分の代わりに、ＴｉＯ2成分のような比較的安価な高屈折率成分を多く含有させて、所望の屈折率等の光学特性を得ることも考えられる。しかし、このような安価な高屈折率成分を多く含有するガラスは着色していることが多く、可視光を透過させるレンズやプリズム等の光学素子の用途に用いるには好適でない。
【０００７】
本発明は、上記問題点に鑑みてなされたものであって、その目的とするところは、屈折率（ｎｄ）及びアッベ数（νｄ）が所望の範囲内にありながら、可視光を透過させる光学素子に好適な光学ガラスを、より安価に得ることにある。
【課題を解決するための手段】
【０００８】
本発明者らは、上記課題を解決するために、鋭意試験研究を重ねた結果、Ｂ２Ｏ３成分及びＬａ２Ｏ３成分を含有するガラスに対して、ＺｎＯ成分を１０．０％以上含有することにより、比較的安価なＺｎＯ成分によってガラスの材料コストが低減されながらも、所望の屈折率及びアッベ数が維持され、且つガラスの着色が低減されることを見出し、本発明を完成するに至った。具体的には、本発明は以下のようなものを提供する。
【０００９】
（１）  酸化物換算組成のガラス全質量に対して、質量％でＢ２Ｏ３成分を５．０〜４０．０％、Ｌａ２Ｏ３成分を１０．０〜４０．０％及びＺｎＯ成分を１０．０〜４０．０％含有し、１．７５以上の屈折率（ｎｄ）を有し、３０以上４０以下のアッベ数（νｄ）を有する光学ガラス。
【００１０】
（２）  酸化物換算組成のガラス全質量に対して、質量％で
Ｇｄ２Ｏ３成分  ０〜５．０％
Ｙ２Ｏ３成分  ０〜５．０％
Ｙｂ２Ｏ３成分  ０〜５．０％
Ｌｕ２Ｏ３成分  ０〜５．０％
Ｔａ２Ｏ５成分  ０〜１５．０％
である（１）記載の光学ガラス。
【００１１】
（３）  酸化物換算組成のガラス全質量に対する質量和（Ｇｄ２Ｏ３＋Ｙ２Ｏ３＋Ｙｂ２Ｏ３＋Ｌｕ２Ｏ３＋Ｔａ２Ｏ５）が１５．０％以下である（１）又は（２）に記載の光学ガラス。
【００１２】
（４）  酸化物換算組成のガラス全質量に対して、Ｎｂ２Ｏ５成分の含有量が２０．０％以下である（１）から（３）のいずれか記載の光学ガラス。
【００１３】
（５）  酸化物換算組成のガラス全質量に対するＬｎ２Ｏ３成分（式中、ＬｎはＬａ、Ｇｄ、Ｙ、Ｙｂ、Ｌｕからなる群より選択される１種以上）の質量和が１０．０％以上４０．０％以下である（１）から（４）のいずれか記載の光学ガラス。
【００１４】
（６）  酸化物換算組成の質量比ＺｎＯ／（Ｌｎ２Ｏ３＋Ｔａ２Ｏ５＋Ｎｂ２Ｏ５）が０．３１以上である（１）から（５）のいずれか記載の光学ガラス。
【００１５】
（７）  酸化物換算組成のガラス全質量に対して、質量％で
ＴｉＯ２成分  ０〜２０．０％
ＷＯ３成分  ０〜２５．０％
である（１）から（６）のいずれか記載の光学ガラス。
【００１６】
（８）  酸化物換算組成のガラス全質量に対する質量和（ＴｉＯ２＋Ｎｂ２Ｏ５＋ＷＯ３）が２０．０％以下である（１）から（７）のいずれか記載の光学ガラス。
【００１７】
（９）  酸化物換算組成の質量比ＴｉＯ２／（ＴｉＯ２＋Ｎｂ２Ｏ５＋ＷＯ３）が０．５０以下である（１）から（８）のいずれか記載の光学ガラス。
【００１８】
（１０）  酸化物換算組成の質量比（ＴｉＯ２＋Ｎｂ２Ｏ５＋ＷＯ３）／Ｌｎ２Ｏ３が０．１６以上である（１）から（９）のいずれか記載の光学ガラス。
【００１９】
（１１）  酸化物換算組成のガラス全質量に対して、ＳｉＯ２成分の含有量が１５．０％以下である（１）から（１０）のいずれか記載の光学ガラス。
【００２０】
（１２）  酸化物換算組成の質量比ＳｉＯ２／Ｂ２Ｏ３が１．００未満である（１）から（１１）のいずれか記載の光学ガラス。
【００２１】
（１３）  酸化物換算組成のガラス全質量に対して、Ｌｉ２Ｏ成分の含有量が５．０％以下である（１）から（１２）のいずれか記載の光学ガラス。
【００２２】
（１４）  酸化物換算組成のガラス全質量に対して、質量％で
ＭｇＯ成分  ０〜１０．０％
ＣａＯ成分  ０〜１０．０％
ＳｒＯ成分  ０〜１０．０％
ＢａＯ成分  ０〜１０．０％
である（１）から（１３）のいずれか記載の光学ガラス。
【００２３】
（１５）  酸化物換算組成のガラス全質量に対するＲＯ成分（式中、ＲはＭｇ、Ｃａ、Ｓｒ、Ｂａからなる群より選択される１種以上）の質量和が１５．０％未満である（１）から（１４）のいずれか記載の光学ガラス。
【００２４】
（１６）  酸化物換算組成のガラス全質量に対して、質量％で
Ｎａ２Ｏ成分  ０〜５．０％
Ｋ２Ｏ成分  ０〜５．０％
Ｃｓ２Ｏ成分  ０〜５．０％
である（１）から（１５）のいずれか記載の光学ガラス。
【００２５】
（１７）  酸化物換算組成のガラス全質量に対するＲｎ２Ｏ成分（式中、ＲｎはＬｉ、Ｎａ、Ｋ、Ｃｓからなる群より選択される１種以上）の質量和が１０．０％以下である（１）から（１６）のいずれか記載の光学ガラス。
【００２６】
（１８）  酸化物換算組成のガラス全質量に対して、質量％で
Ｐ２Ｏ５成分  ０〜１０．０％
ＧｅＯ２成分  ０〜１０．０％
Ｂｉ２Ｏ３成分  ０〜１０．０％
ＺｒＯ２成分  ０〜１５．０％
Ａｌ２Ｏ３成分  ０〜５．０％
Ｇａ２Ｏ３成分  ０〜５．０％
ＴｅＯ２成分  ０〜１５．０％
ＳｎＯ２成分  ０〜１．０％
Ｓｂ２Ｏ３成分  ０〜１．０％
である（１）から（１７）のいずれか記載の光学ガラス。
【００２７】
（１９）  （１）から（１８）のいずれか記載の光学ガラスからなる光学素子。
【００２８】
（２０）  （１）から（１８）のいずれか記載の光学ガラスからなる精密プレス成形用プリフォーム。
【００２９】
（２１）  （２０）に記載の精密プレス成形用プリフォームを精密プレス成形してなる光学素子。
【００３０】
（２２）  （１）から（１８）のいずれか記載の光学ガラスを軟化させ、金型内でプレス成形を行うガラス成形体の製造方法。
【発明の効果】
【００３１】
本発明によれば、屈折率（ｎｄ）及びアッベ数（νｄ）が所望の範囲内にありながら、可視光を透過させる光学素子に好適な光学ガラスを、より安価に得ることができる。
【発明を実施するための形態】
【００３２】
本発明の光学ガラスは、酸化物換算組成のガラス全質量に対して、質量％でＢ２Ｏ３成分を５．０〜４０．０％、Ｌａ２Ｏ３成分を１０．０〜４０．０％及びＺｎＯ成分を１０．０〜４０．０％含有し、１．７５以上の屈折率（ｎｄ）を有し、３０以上４０以下のアッベ数（νｄ）を有する。Ｂ２Ｏ３成分及びＬａ２Ｏ３成分を含有するガラスに対して、ＺｎＯ成分を１０．０％以上含有することにより、比較的安価なＺｎＯ成分によってガラスの材料コストが低減されながらも、所望の屈折率及びアッベ数が維持され、且つガラスの着色が低減されて可視光透過率が高められる。それとともに、Ｂ２Ｏ３成分及びＬａ２Ｏ３成分をベースとすることにより、１．７５以上の屈折率（ｎｄ）及び３０以上のアッベ数（νｄ）を有しながらも、より着色が少なく可視光透過率の高いガラスが得易くなる。屈折率（ｎｄ）及びアッベ数（νｄ）が所望の範囲内にありながら、可視光を透過させる光学素子に好適な光学ガラスを、より安価に得ることができる。
【００３３】
以下、本発明の光学ガラスの実施形態について詳細に説明するが、本発明は、以下の実施形態に何ら限定されるものではなく、本発明の目的の範囲内において、適宜変更を加えて実施することができる。なお、説明が重複する箇所については、適宜説明を省略する場合があるが、発明の趣旨を限定するものではない。
【００３４】
［ガラス成分］
本発明の光学ガラスを構成する各成分の組成範囲を以下に述べる。本明細書中で特に断りがない場合、各成分の含有量は、全て酸化物換算組成のガラス全質量に対する質量％で表示されるものとする。ここで、「酸化物換算組成」とは、本発明のガラス構成成分の原料として使用される酸化物、複合塩、金属弗化物等が熔融時に全て分解され酸化物へ変化すると仮定した場合に、当該生成酸化物の総質量を１００質量％として、ガラス中に含有される各成分を表記した組成である。
【００３５】
＜必須成分、任意成分について＞
Ｂ２Ｏ３成分は、ガラス形成成分であり、本発明の光学ガラスに必須の成分である。
特に、Ｂ２Ｏ３成分を５．０％以上含有することで、安定なガラスの形成を促して失透を低減し、且つガラスの熱的安定性を高めることができる。従って、Ｂ２Ｏ３成分の含有量は、好ましくは５．０％、より好ましくは６．０％、さらに好ましくは７．０％、さらに好ましくは９．０％を下限とする。なお、Ｂ２Ｏ３成分の含有量は、１５．０％以上にしてもよく、１７．０％超にしてもよい。
一方、Ｂ２Ｏ３成分の含有量を４０．０％以下にすることで、ガラスの屈折率の低下を抑え、且つ化学的耐久性の悪化を抑えることができる。従って、Ｂ２Ｏ３成分の含有量は、好ましくは４０．０％、より好ましくは３０．０％、さらに好ましくは２５．０％を上限とする。
Ｂ２Ｏ３成分は、原料としてＨ３ＢＯ３、Ｎａ２Ｂ４Ｏ７、Ｎａ２Ｂ４Ｏ７・１０Ｈ２Ｏ、ＢＰＯ４等を用いることができる。
【００３６】
Ｌａ２Ｏ３成分は、１０．０％以上含有することで、ガラスの屈折率及びアッベ数を高める成分である。また、希土類元素の中では比較的安価であり、ガラスの材料コストの上昇を抑えるのに有効な成分である。そのため、Ｌａ２Ｏ３成分は、本発明の光学ガラスに含めるべき成分である。従って、Ｌａ２Ｏ３成分の含有量は、好ましくは１０．０％、より好ましくは１５．０％を下限とし、さらに好ましくは１７．０％超とし、さらに好ましくは２０．０％を下限とし、さらに好ましくは２５．０％超とする。
一方、Ｌａ２Ｏ３成分の含有量を４０．０％以下にすることで、ガラスの失透を低減できる。従って、Ｌａ２Ｏ３成分の含有量は、好ましくは４０．０％、より好ましくは３８．０％、さらに好ましくは３６．０％を上限とする。
Ｌａ２Ｏ３成分は、原料としてＬａ２Ｏ３、Ｌａ（ＮＯ３）３・ＸＨ２Ｏ（Ｘは任意の整数）等を用いることができる。
【００３７】
ＺｎＯ成分は、本発明の屈折率及びアッベ数の範囲では、１０．０％以上含有しても屈折率及びアッベ数への影響が小さい成分である。そのため、本願発明者らは、ＺｎＯ成分を１０．０％以上含有することで、所望の屈折率及びアッベ数を維持しながらもガラスの材料コストを低減でき、且つガラスの失透を低減できることを見出した。すなわち、ＺｎＯ成分は、本発明の光学ガラスに含めるべき成分である。加えて、ＺｎＯ成分は、ガラスの溶融性を向上してガラスの製造コストも下げる成分である。従って、ＺｎＯ成分の含有量は、好ましくは１０．０％を下限とし、より好ましくは１５．０％超、さらに好ましくは１６．５％を下限とし、さらに好ましくは２０．０％超とする。
一方で、ＺｎＯ成分の含有量を４０．０％以下にすることで、ＺｎＯ成分の過剰な含有による失透を抑えることができる。また、溶融ガラスの粘性の低下が抑えられることで、ガラスへの脈理の発生を低減できる。従って、ＺｎＯ成分の含有量は、好ましくは４０．０％、より好ましくは３５．０％、さらに好ましくは３２．０％を上限とする。
ＺｎＯ成分は、原料としてＺｎＯ、ＺｎＦ２等を用いることができる。
【００３８】
Ｇｄ２Ｏ３成分、Ｙ２Ｏ３成分、Ｙｂ２Ｏ３及びＬｕ２Ｏ３成分は、０％超含有する場合に、ガラスの屈折率及びアッベ数を高め、且つ失透を低減する任意成分である。
一方で、これら成分の各々の含有量を５．０％以下にすることで、これら高価な成分の使用が低減されるため、ガラスの材料コストを低減できる。また、これら成分の過剰な含有によるガラスのアッベ数の必要以上の上昇や、失透を抑えることができる。従って、これら成分の各々の含有量は、好ましくは５．０％を上限とし、より好ましくは３．０％未満、さらに好ましくは１．６％未満、さらに好ましくは０．５％未満、さらに好ましくは０．３％未満とする。
Ｇｄ２Ｏ３成分、Ｙ２Ｏ３成分、Ｙｂ２Ｏ３及びＬｕ２Ｏ３成分は、原料としてＧｄ２Ｏ３、ＧｄＦ３、Ｙ２Ｏ３、ＹＦ３、Ｙｂ２Ｏ３、Ｌｕ２Ｏ３等を用いてガラス内に含有できる。
【００３９】
Ｔａ２Ｏ５成分は、０％超含有する場合に、ガラスの屈折率を高め、且つ失透を低減する任意成分である。
一方で、Ｔａ２Ｏ５成分の含有量を１５．０％以下にすることで、高価なＴａ２Ｏ５成分の使用が低減されるため、ガラスの材料コストを低減できる。また、Ｔａ２Ｏ５成分の使用の低減により、原料の溶解温度が低くなり、原料の溶解に要するエネルギーが低減されるため、光学ガラスの製造コストをも低減できる。従って、Ｔａ２Ｏ５成分の含有量は、好ましくは１５．０％、より好ましくは１０．０％、さらに好ましくは５．０％を上限とし、さらに好ましくは２．０％未満、さらに好ましくは１．０％未満とする。
Ｔａ２Ｏ５成分は、原料としてＴａ２Ｏ５等を用いてガラス内に含有できる。
【００４０】
本発明の光学ガラスにおける、Ｇｄ２Ｏ３成分、Ｙ２Ｏ３成分、Ｙｂ２Ｏ３成分、Ｌｕ２Ｏ３成分及びＴａ２Ｏ５成分の合計量は、１５．０％以下であることが好ましい。これにより、所望の屈折率及びアッベ数を維持しながらも、これらの高価な成分の使用が低減されるため、ガラスの材料コストを低減できる。従って、質量和（Ｇｄ２Ｏ３＋Ｙ２Ｏ３＋Ｙｂ２Ｏ３＋Ｌｕ２Ｏ３＋Ｔａ２Ｏ５）は、好ましくは１５．０％を上限とし、より好ましくは７．０％未満、さらに好ましくは２．０％未満とする。
【００４１】
Ｎｂ２Ｏ５成分は、０％超含有する場合に、ガラスの屈折率を高め、失透を低減し、且つアッベ数を低く調整できる任意成分である。そのため、Ｎｂ２Ｏ５成分の含有量は、好ましくは０％超、より好ましくは０．５％超、さらに好ましくは１．０％超としてもよい。
一方で、Ｎｂ２Ｏ５成分の含有量を２０．０％以下にすることで、高価なＮｂ２Ｏ５成分の使用が低減されるため、ガラスの材料コストを低減できる。また、ガラス製造時の溶解温度の上昇が抑えられるため、ガラスの製造コストも低減できる。また、Ｎｂ２Ｏ５成分によるガラスの可視光透過率の低下を抑えられる。従って、Ｎｂ２Ｏ５成分の含有量は、好ましくは２０．０％、より好ましくは１５．０％、さらに好ましくは１０．０％を上限とする。
Ｎｂ２Ｏ５成分は、原料としてＮｂ２Ｏ５等を用いることができる。
【００４２】
本発明の光学ガラスにおける、Ｌｎ２Ｏ３成分（式中、ＬｎはＬａ、Ｇｄ、Ｙ、Ｙｂ、Ｌｕからなる群より選択される１種以上）の合計量は、１０．０％以上４０．０％以下であることが好ましい。
特に、この合計量を１０．０％以上にすることで、ガラスのアッベ数を高めることができる。従って、Ｌｎ２Ｏ３成分の合計量（質量和）は、好ましくは１０．０％、より好ましくは２０．０％、さらに好ましくは２５．０％を下限とする。
一方、この合計量を４０．０％以下にすることで、ガラスの失透を低減しながらも、高価な希土類の使用が低減されるため、ガラスの材料コストを低減できる。従って、Ｌｎ２Ｏ３成分の質量和は、好ましくは４０．０％、より好ましくは３８．０％、さらに好ましくは３５．０％を上限とする。
【００４３】
本発明の光学ガラスは、ＺｎＯ成分の含有量に対する、Ｌｎ２Ｏ３成分、Ｔａ２Ｏ５成分及びＮｂ２Ｏ５成分の合計量の比率が０．３１以上であることが好ましい。これにより、材料コストが安く、且つ屈折率やアッベ数への影響を与え難いＺｎＯ成分の含有量が増加することで、所望の屈折率及びアッベ数を有するガラスの材料コストを低減できる。従って、酸化物換算組成の質量比ＺｎＯ／（Ｌｎ２Ｏ３＋Ｔａ２Ｏ５＋Ｎｂ２Ｏ５）は、好ましくは０．３１、より好ましくは０．３５、さらに好ましくは０．３８を下限とする。
なお、この質量比の上限は特に限定されないが、好ましくは２．００、より好ましくは１．５０、さらに好ましくは１．００であってもよい。
【００４４】
ＴｉＯ２成分は、０％超含有する場合に、ガラスの屈折率を高くでき、且つアッベ数を低く調整できる任意成分である。そのため、ＴｉＯ２成分の含有量は、好ましくは０％超、より好ましくは０．５％超、さらに好ましくは１．０％超としてもよい。
一方で、ＴｉＯ２成分の含有量を２０．０％以下にすることで、ＴｉＯ２成分が結晶核になることによるガラスの失透を抑制し、アッベ数の必要以上の低下を抑え、且つＴｉＯ２成分の含有によるガラスの着色を低減して可視光透過率を高めることができる。従って、ＴｉＯ２成分の含有量は、好ましくは２０．０％、より好ましくは１０．０％、さらに好ましくは６．０％、さらに好ましくは５．０％、さらに好ましくは４．２％を上限とし、さらに好ましくは３．９４％未満とする。
ＴｉＯ２成分は、原料としてＴｉＯ２等を用いてガラス内に含有できる。
【００４５】
ＷＯ３成分は、０％超含有する場合に、他の高屈折率成分によるガラスの着色を低減しながら屈折率を高め、アッベ数を低く調整し、且つガラスの失透を低減できる任意成分である。従って、ＷＯ３成分の含有量は、好ましくは０％超、より好ましくは１．０％超、さらに好ましくは２．０％超としてもよい。
一方で、ＷＯ３成分の含有量を２５．０％以下にすることで、ＷＯ３成分によるガラスの着色を低減して可視光透過率を高めることができる。従って、ＷＯ３成分の含有量は、好ましくは２５．０％、より好ましくは２０．０％、さらに好ましくは１３．０％を上限とし、さらに好ましくは１０．６５％未満、さらに好ましくは９．０％未満とする。
ＷＯ３成分は、原料としてＷＯ３等を用いてガラス内に含有できる。
【００４６】
本発明の光学ガラスにおける、ＴｉＯ２成分、ＷＯ３成分及びＮｂ２Ｏ５成分の合計量は、２０．０％以下が好ましい。これにより、これら成分の過剰な含有による、ガラスの可視光透過率の低下や失透を抑えることができる。従って、質量和（ＴｉＯ２＋Ｎｂ２Ｏ５＋ＷＯ３）は、好ましくは２０．０％、より好ましくは１７．５％、さらに好ましくは１６．０％を上限とする。
なお、質量和（ＴｉＯ２＋Ｎｂ２Ｏ５＋ＷＯ３）の下限は、０％であってもよいが、０％超であることが好ましい。質量和（ＴｉＯ２＋Ｎｂ２Ｏ５＋ＷＯ３）を０％超含有する場合、ガラスの材料コストを低減するためにＴａ２Ｏ５成分や希土類の含有量を低減しても、ガラスの屈折率及び分散を高めることができるため、４０以下のアッベ数を確保し易くできる。また、これによりガラスの失透を低減できる。従って、質量和（ＴｉＯ２＋Ｎｂ２Ｏ５＋ＷＯ３）は、好ましくは０％超、より好ましくは５．０％超、さらに好ましくは１０．０％超とする。
【００４７】
本発明の光学ガラスにおける、ＴｉＯ２成分、Ｎｂ２Ｏ５成分及びＷＯ３成分の合計量に対するＴｉＯ２成分の含有量の比率は、０．５０以下が好ましい。これにより、透過率を悪化させるＴｉＯ２成分を含有していても、着色を低減して可視光透過率を高めることができる。従って、酸化物換算組成の質量比ＴｉＯ２／（ＴｉＯ２＋Ｎｂ２Ｏ５＋ＷＯ３）は、好ましくは０．５０、より好ましくは０．４８、さらに好ましくは０．４５を上限とする。
【００４８】
本発明の光学ガラスにおける、Ｌｎ２Ｏ３成分の含有量に対するＴｉＯ２成分、Ｎｂ２Ｏ５成分及びＷＯ３成分の合計量の比率は、０．１６以上が好ましい。これにより、屈折率を高める成分の中でもアッベ数を低くするＴｉＯ２成分、Ｎｂ２Ｏ５成分及びＷＯ３成分の比率が高められるため、ガラスの屈折率を高めながらもアッベ数を低くできる。従って、酸化物換算組成の質量比（ＴｉＯ２＋Ｎｂ２Ｏ５＋ＷＯ３）／Ｌｎ２Ｏ３は、好ましくは０．１６、より好ましくは０．２０、さらに好ましくは０．２５を下限とする。なお、この質量比の上限は特に限定されないが、好ましくは２．００、より好ましくは１．５０、さらに好ましくは１．００であってもよい。
【００４９】
ＳｉＯ２成分は、０％超含有する場合に、溶融ガラスの粘度を高められ、且つガラスの失透を低減できる任意成分である。従って、ＳｉＯ２成分の含有量は、好ましくは１．０％超、より好ましくは２．０％超、さらに好ましくは４．０％超としてもよい。特に、ＳｉＯ２成分を含有し且つＬｉ２Ｏ成分の含有量を低減することで、ガラスの耐失透性を高めることができる。
一方で、ＳｉＯ２成分の含有量を１５．０％以下にすることで、ガラス転移点の上昇を抑え、且つ屈折率の低下を抑えられる。従って、ＳｉＯ２成分の含有量は、好ましくは１５．０％、より好ましくは１０．０％、さらに好ましくは８．０％を上限とする。
ＳｉＯ２成分は、原料としてＳｉＯ２、Ｋ２ＳｉＦ６、Ｎａ２ＳｉＦ６等を用いてガラス内に含有できる。
【００５０】
本発明の光学ガラスにおける、Ｂ２Ｏ３成分の含有量に対するＳｉＯ２成分の含有量の比率は、１．００未満が好ましい。これにより、ＳｉＯ２成分の過剰な含有によるガラスの失透を低減できる。従って、酸化物換算組成の質量比ＳｉＯ２／Ｂ２Ｏ３は、好ましくは１．００未満、より好ましくは０．９０未満、さらに好ましくは０．８０未満とする。なお、この質量比ＳｉＯ２／Ｂ２Ｏ３は、ＳｉＯ２成分の含有によってガラスの失透を低減できる観点では、好ましくは０．０５、より好ましくは０．１０、さらに好ましくは０．２０を下限としてもよい。
【００５１】
Ｌｉ２Ｏ成分は、０％超含有する場合に、ガラスの溶融性を改善し、且つガラスを再加熱したときの失透を低減できる任意成分である。
一方で、Ｌｉ２Ｏ成分の含有量を５．０％以下にすることで、ガラスの屈折率を低下し難くし、且つＬｉ２Ｏ成分の過剰な含有によるガラスの失透を低減できる。特に、Ｌｉ２Ｏ成分を含むガラスは、屈折率が低くなり易く、アッベ数が高くなり易い。そのため、Ｌｉ２Ｏ成分を含むガラスでは、屈折率を高め且つアッベ数を低くするため、ガラス転移点を高める性質があり且つ材料コストが高い成分である、Ｎｂ２Ｏ５成分をはじめとする高屈折率成分（屈折率を高める成分）を多く含んでいる。本願発明の光学ガラスでは、このような高屈折率成分の含有量を少なくしてプレス成形に耐えうるガラス転移点を有しながらも、所望の屈折率及びアッベ数を有するガラスを得るため、Ｌｉ２Ｏ成分の含有量を低減することが好ましい。従って、Ｌｉ２Ｏ成分の含有量は、好ましくは５．０％、より好ましくは３．０％、さらに好ましくは１．０％を上限とし、さらに好ましくは０．５％未満、さらに好ましくは０．３５％未満、さらに好ましくは０．３％未満とする。
Ｌｉ２Ｏ成分は、原料としてＬｉ２ＣＯ３、ＬｉＮＯ３、ＬｉＦ等を用いることができる。
【００５２】
ＭｇＯ成分、ＣａＯ成分、ＳｒＯ成分及びＢａＯ成分は、０％超含有する場合に、ガラスの屈折率を調整し、ガラスの溶融性を高め、且つ失透を低減できる任意成分である。
一方で、これら成分の各々の含有量を１０．０％以下にすることで、ガラスの屈折率の必要以上の低下や、失透を抑えることができる。従って、ＭｇＯ成分、ＣａＯ成分、ＳｒＯ成分及びＢａＯ成分の各々の含有量は、好ましくは１０．０％、より好ましくは７．５％を上限とし、さらに好ましくは３．５％未満、さらに好ましくは３．０％未満とする。
ＭｇＯ成分、ＣａＯ成分、ＳｒＯ成分及びＢａＯ成分は、原料としてＭｇＣＯ３、ＭｇＦ２、ＣａＣＯ３、ＣａＦ２、Ｓｒ（ＮＯ３）２、ＳｒＦ２、ＢａＣＯ３、Ｂａ（ＮＯ３）２、ＢａＦ２等を用いることができる。
【００５３】
本発明の光学ガラスでは、ＲＯ成分（式中、ＲはＭｇ、Ｃａ、Ｓｒ、Ｂａからなる群より選択される１種以上）の合計量は１５．０％未満が好ましい。これにより、ＲＯ成分の過剰な含有による、ガラスの屈折率の低下や、液相温度の上昇を抑えることができる。従って、ＲＯ成分の合計量（質量和）は、好ましくは１５．０％未満、より好ましくは１０．０％未満、さらに好ましくは７．０％未満とする。
【００５４】
Ｎａ２Ｏ成分、Ｋ２Ｏ成分及びＣｓ２Ｏ成分は、０％超含有する場合に、ガラスの溶融性を改善し、且つガラスを再加熱したときの失透を低減できる任意成分である。
一方で、これら成分の各々の含有量を５．０％以下にすることで、ガラスの屈折率を低下し難くし、且つこれら成分の過剰な含有による失透を低減できる。従って、Ｎａ２Ｏ成分、Ｋ２Ｏ成分及びＣｓ２Ｏ成分の各々の含有量は、好ましくは５．０％、より好ましくは３．０％、さらに好ましくは１．０％を上限とする。
Ｎａ２Ｏ成分、Ｋ２Ｏ成分及びＣｓ２Ｏ成分は、原料としてＮａＮＯ３、ＮａＦ、Ｎａ２ＳｉＦ６、Ｋ２ＣＯ３、ＫＮＯ３、ＫＦ、ＫＨＦ２、Ｋ２ＳｉＦ６、Ｃｓ２ＣＯ３、ＣｓＮＯ３等を用いることができる。
【００５５】
本発明の光学ガラスでは、Ｒｎ２Ｏ成分（式中、ＲｎはＬｉ、Ｎａ、Ｋ及びＣｓからなる群より選択される１種以上）の合計量は１０．０％以下が好ましい。これにより、ガラスの屈折率を低下し難くし、且つＲｎ２Ｏ成分の過剰な含有による失透を低減できる。従って、Ｒｎ２Ｏ成分の合計量（質量和）は、好ましくは１０．０％、より好ましくは５．０％、さらに好ましくは３．０％を上限とする。
【００５６】
Ｐ２Ｏ５成分は、０％超含有する場合に、ガラスの液相温度を下げて失透を低減できる任意成分である。
一方で、Ｐ２Ｏ５成分の含有量を１０．０％以下にすることで、ガラスの化学的耐久性、特に耐水性の低下を抑えられる。従って、Ｐ２Ｏ５成分の含有量は、好ましくは１０．０％、より好ましくは５．０％、さらに好ましくは３．０％を上限とする。
Ｐ２Ｏ５成分は、原料としてＡｌ（ＰＯ３）３、Ｃａ（ＰＯ３）２、Ｂａ（ＰＯ３）２、ＢＰＯ４、Ｈ３ＰＯ４等を用いることができる。
【００５７】
ＧｅＯ２成分は、０％超含有する場合に、ガラスの屈折率を高められ、ガラスの液相温度を下げられる任意成分である。
一方で、高価なＧｅＯ２成分を低減することで、本発明におけるガラスの材料コストを低減できる効果を高められる。従って、ＧｅＯ２成分の含有量は、好ましくは１０．０％以下、より好ましくは５．０％、さらに好ましくは１．０％を上限とする。
ＧｅＯ２成分は、原料としてＧｅＯ２等を用いることができる。
【００５８】
Ｂｉ２Ｏ３成分は、０％超含有する場合に、屈折率を高め、且つガラス転移点を下げられる任意成分である。
一方で、Ｂｉ２Ｏ３成分の含有量を１０．０％以下にすることで、ガラスの失透を低減し且つガラスの着色を低減することで、ガラスの可視光透過率を高めることができる。従って、Ｂｉ２Ｏ３成分の含有量は、好ましくは１０．０％、より好ましくは５．０％、さらに好ましくは３．０％を上限とする。
Ｂｉ２Ｏ３成分は、原料としてＢｉ２Ｏ３等を用いることができる。
【００５９】
ＺｒＯ２成分は、０％超含有する場合に、ガラスの高屈折率及び低分散に寄与でき、且つガラスの失透を低減できる任意成分である。従って、ＺｒＯ２成分の含有量は、好ましくは０％超としてもよく、より好ましくは０．１％、さらに好ましくは０．５％、さらに好ましくは１．０％を下限としてもよい。
一方で、ＺｒＯ２成分の含有量を１５．０％以下にすることで、ガラス製造時の溶解温度の上昇を抑えることでガラスの製造コストの上昇を抑えられる。従って、ＺｒＯ２成分の含有量は、好ましくは１５．０％、より好ましくは１０．０％、さらに好ましくは５．０％を上限とする。
ＺｒＯ２成分は、原料としてＺｒＯ２、ＺｒＦ４等を用いることができる。
【００６０】
Ａｌ２Ｏ３成分及びＧａ２Ｏ３成分は、０％超含有する場合に、ガラスの化学的耐久性を高められ、且つガラス溶融時の失透を低減できる任意成分である。
一方で、Ａｌ２Ｏ３成分及びＧａ２Ｏ３成分の各々の含有量を５．０％以下にすることで、これら成分の過剰な含有によるガラスの失透を低減することができる。また、高価なＧａ２Ｏ３成分を低減することで、ガラスの材料コストを低減できる。従って、Ａｌ２Ｏ３成分及びＧａ２Ｏ３成分の各々の含有量は、好ましくは５．０％を上限とし、より好ましくは３．０％未満とし、さらに好ましくは１．０％を上限とする。
Ａｌ２Ｏ３成分及びＧａ２Ｏ３成分は、原料としてＡｌ２Ｏ３、Ａｌ（ＯＨ）３、ＡｌＦ３、Ｇａ２Ｏ３、Ｇａ（ＯＨ）３等を用いることができる。
【００６１】
ＴｅＯ２成分は、０％超含有する場合に、ガラスの屈折率を高められ、且つガラス転移点を低くできる任意成分である。
一方で、ＴｅＯ２成分の含有量を１５．０％以下にすることで、ＴｅＯ２成分と溶解設備（特にＰｔ等の貴金属）との合金化が低減されるため、溶解設備の長寿命化を図ることができる。また、高価なＴｅＯ２成分を低減することで、ガラスの材料コストを低減できる。従って、ＴｅＯ２成分の含有量は、好ましくは１５．０％を上限とし、より好ましくは１１．９％未満、さらに好ましくは７．０％未満とする。
ＴｅＯ２成分は、原料としてＴｅＯ２等を用いることができる。
【００６２】
ＳｎＯ２成分は、０％超含有する場合に、溶融ガラスを清澄でき、且つガラスの可視光透過率を高められる任意成分である。
一方で、ＳｎＯ２成分の含有量を１．０％以下にすることで、溶融ガラスの還元によるガラスの着色や、ガラスの失透を生じ難くすることができる。また、ＳｎＯ２成分と溶解設備（特にＰｔ等の貴金属）との合金化が低減されるため、溶解設備の長寿命化を図ることができる。従って、ＳｎＯ２成分の含有量は、好ましくは１．０％、より好ましくは０．５％、さらに好ましくは０．３％を上限とする。
ＳｎＯ２成分は、原料としてＳｎＯ、ＳｎＯ２、ＳｎＦ２、ＳｎＦ４等を用いることができる。
【００６３】
ＣｅＯ2成分は、０％超含有する場合に、溶融ガラスを清澄化できる任意成分である。
一方で、ＣｅＯ2成分の含有量を１．０％以下にすることで、着色による可視光透過率の低下を抑制できる。従って、ＣｅＯ2成分の含有率は、好ましくは１．０％、より好ましくは０．５％、さらに好ましくは０．３％を上限とする。
ＣｅＯ2成分は、原料としてＣｅＯ2、Ｃｅ（ＯＨ）3等を用いることができる。
【００６４】
Ｓｂ２Ｏ３成分は、０％超含有する場合に、ガラスの可視光透過率を高め、且つガラスを溶融する際に脱泡できる任意成分である。
一方で、Ｓｂ２Ｏ３成分の含有量を１．０％以下にすることで、ガラス溶融時における過度の発泡を抑えられる。また、Ｓｂ２Ｏ３成分が溶解設備（特にＰｔ等の貴金属）と合金化し難くなることで、溶解設備の長寿命化を図れる。また、Ｓｂ２Ｏ３成分の含有量が多すぎると、ガラスの可視光透過率がかえって低くなる。従って、Ｓｂ２Ｏ３成分の含有量は、好ましくは１．０％、より好ましくは０．５％を上限とし、さらに好ましくは０．１％未満とする。
Ｓｂ２Ｏ３成分は、原料としてＳｂ２Ｏ３、Ｓｂ２Ｏ５、Ｎａ２Ｈ２Ｓｂ２Ｏ７・５Ｈ２Ｏ等を用いることができる。
【００６５】
なお、ガラスを清澄し脱泡する成分は、上記のＳｂ２Ｏ３成分に限定されるものではなく、ガラス製造の分野における公知の清澄剤、脱泡剤或いはそれらの組み合わせを用いることができる。
【００６６】
＜含有すべきでない成分について＞
次に、本発明の光学ガラスに含有すべきでない成分、及び含有することが好ましくない成分について説明する。
【００６７】
他の成分を、本願発明のガラスの特性を損なわない範囲で必要に応じ、添加することができる。ただし、Ｔｉ、Ｚｒ、Ｎｂ、Ｗ、Ｌａ、Ｇｄ、Ｙ、Ｙｂ、Ｌｕを除く、Ｖ、Ｃｒ、Ｍｎ、Ｆｅ、Ｃｏ、Ｎｉ、Ｃｕ、Ａｇ及びＭｏ等の各遷移金属成分は、それぞれを単独又は複合して少量含有した場合でもガラスが着色し、可視域の特定の波長に吸収を生じる性質があるため、特に可視領域の波長を使用する光学ガラスにおいては、実質的に含まないことが好ましい。
【００６８】
さらに、ＰｂＯ等の鉛化合物、及び、Ｔｈ、Ｃｄ、Ｔｌ、Ｏｓ、Ｂｅ、Ｓｅの各成分は、近年有害な化学物資として使用を控える傾向にあり、ガラスの製造工程のみならず、加工工程、及び製品化後の処分に至るまで環境対策上の措置が必要とされる。従って、環境上の影響を重視する場合には、不可避な混入を除き、これらを実質的に含有しないことが好ましい。これにより、光学ガラスに環境を汚染する物質が実質的に含まれなくなる。そのため、特別な環境対策上の措置を講じなくとも、この光学ガラスを製造し、加工し、及び廃棄できる。
【００６９】
本発明における各成分の含有量の範囲は、酸化物換算組成のガラス全質量に対する質量％で表されているため直接的にモル％の記載に表せるものではないが、本発明において要求される諸特性を満たすガラス組成物中に存在する各成分のモル％表示による組成は、酸化物換算組成で概ね以下の値をとる。
Ｂ２Ｏ３成分  ５．０〜７０．０モル％、
Ｌａ２Ｏ３成分  ３．０〜２０．０モル％及び
ＺｎＯ成分  １５．０〜６０．０モル％
並びに
Ｇｄ２Ｏ３成分  ０〜３．０モル％、
Ｙ２Ｏ３成分  ０〜５．０モル％、
Ｙｂ２Ｏ３成分  ０〜３．０モル％、
Ｌｕ２Ｏ３成分  ０〜３．０モル％、
Ｔａ２Ｏ５成分  ０〜７．０モル％、
Ｎｂ２Ｏ５成分  ０〜２０．０モル％、
ＴｉＯ２成分  ０〜４０．０モル％、
ＷＯ３成分  ０〜２５．０モル％、
ＳｉＯ２成分  ０〜３０．０モル％、
Ｌｉ２Ｏ成分  ０〜３０．０モル％、
ＭｇＯ成分  ０〜５０．０モル％、
ＣａＯ成分  ０〜４０．０モル％、
ＳｒＯ成分  ０〜３０．０モル％、
ＢａＯ成分  ０〜３５．０モル％、
Ｎａ２Ｏ成分  ０〜２５．０モル％、
Ｋ２Ｏ成分  ０〜２０．０モル％、
Ｃｓ２Ｏ成分  ０〜１０．０モル％、
Ｐ２Ｏ５成分  ０〜１５．０モル％、
ＧｅＯ２成分  ０〜１０．０モル％、
Ｂｉ２Ｏ３成分  ０〜５．０モル％、
ＺｒＯ２成分  ０〜１８．０モル％、
Ａｌ２Ｏ３成分  ０〜１５．０モル％、
Ｇａ２Ｏ３成分  ０〜５．０モル％、
ＴｅＯ２成分  ０〜２５．０モル％、
ＳｎＯ２成分  ０〜０．３モル％又は
Ｓｂ２Ｏ３成分  ０〜１．０モル％
【００７０】
［製造方法］
本発明の光学ガラスは、例えば以下のように作製される。すなわち、上記原料を各成分が所定の含有量の範囲内になるように均一に混合し、作製した混合物を白金坩堝に投入し、ガラス組成の熔融難易度に応じて電気炉で１２００〜１４００℃の温度範囲で３〜４時間熔融し、攪拌均質化した後、適当な温度に下げてから金型に鋳込み、徐冷することにより作製される。
【００７１】
［物性］
本発明の光学ガラスは、高屈折率及び高アッベ数（低分散）を有することが好ましい。特に、本発明の光学ガラスの屈折率（ｎｄ）は、好ましくは１．７５、より好ましくは１．７８、さらに好ましくは１．８０を下限とする。この屈折率の上限は、好ましくは２．２０、より好ましくは２．１０、さらに好ましくは２．００であってもよい。また、本発明の光学ガラスのアッベ数（νｄ）は、好ましくは３０、より好ましくは３２、さらに好ましくは３５を下限とし、好ましくは４０、より好ましくは３９．８、さらに好ましくは３９．５を上限とする。
このような高屈折率を有することで、光学素子の薄型化を図っても大きな光の屈折量を得ることができる。また、このような低分散を有することで、単レンズであっても光の波長による焦点のずれ（色収差）が小さくなる。加えて、このような低分散を有することで、例えば高分散（低いアッベ数）を有する光学素子と組み合わせた場合に、高い結像特性等を図ることができる。
従って、本発明の光学ガラスは、光学設計上有用であり、特に高い結像特性等を図りながらも、光学系の小型化を図ることができ、光学設計の自由度を広げることができる。
【００７２】
本発明の光学ガラスは、可視光透過率、特に可視光のうち短波長側の光の透過率が高く、それにより着色が少ないことが好ましい。特に、本発明の光学ガラスにおける、厚み１０ｍｍのサンプルで分光透過率５％を示す最も短い波長（λ５）は、好ましくは４００ｎｍ、より好ましくは３８０ｎｍ、さらに好ましくは３６０ｎｍを上限としてもよい。また、本発明の光学ガラスにおける、厚み１０ｍｍのサンプルで分光透過率８０％を示す最も短い波長（λ８０）は、好ましくは５００ｎｍ、より好ましくは４９０ｎｍ、さらに好ましくは４８０ｎｍを上限としてもよい。これらにより、ガラスの吸収端が可視領域から外れ、より幅広い可視域の波長の光に対するガラスの透明性が高められるため、この光学ガラスをレンズ等の可視光を透過させる光学素子に好適に用いることができる。
【００７３】
［プリフォーム及び光学素子］
作製された光学ガラスから、例えばリヒートプレス成形や精密プレス成形等のモールドプレス成形の手段を用いて、ガラス成形体を作製することができる。すなわち、光学ガラスから形成されたゴブやガラスブロックに対して研削及び研磨を行って光学素子の形状を得る方法、光学ガラスから形成されたゴブやガラスブロックを再加熱して成形（リヒートプレス成形）して得られたガラス成形体を研削及び研磨する方法、及び、ゴブやガラスブロックを切断して研磨したプリフォーム材、若しくは公知の浮上成形等により成形されたプリフォーム材を超精密加工された金型で成形（精密プレス成形）して光学素子の形状を得る方法により、ガラス成形体を作製することができる。なお、ガラス成形体を作製する手段は、これらの手段に限定されない。
【００７４】
このようにして作製されるガラス成形体は、様々な光学素子及び光学設計に有用である。特に、本発明の光学ガラスから、精密プレス成形等の手段を用いて、レンズやプリズム、ミラー等の光学素子を作製することが好ましい。これにより、カメラやプロジェクタ等のような光学素子に可視光を透過させる光学機器に用いたときに、高精細で高精度な結像特性等を実現しつつ、これら光学機器における光学系の小型化を図ることができる。
【実施例】
【００７５】
本発明の実施例（Ｎｏ．１〜Ｎｏ．７２）及び比較例（Ｎｏ．Ａ）の組成、並びに、これらのガラスの屈折率（ｎｄ）、アッベ数（νｄ）、並びに分光透過率が５％及び８０％を示す波長（λ５及びλ８０）の結果を表１〜表１０に示す。なお、以下の実施例はあくまで例示の目的であり、これらの実施例のみ限定されるものではない。
【００７６】
これら実施例及び比較例のガラスは、いずれも各成分の原料として各々相当する酸化物、水酸化物、炭酸塩、硝酸塩、弗化物、水酸化物、メタ燐酸化合物等の通常の光学ガラスに使用される高純度原料を選定し、表１〜表１０に示した各実施例及び比較例の組成の割合になるように秤量して均一に混合した後、白金坩堝に投入し、ガラス組成の熔融難易度に応じて電気炉で１１００〜１５００℃の温度範囲で２〜５時間溶解した後、攪拌均質化して泡切れ等を行ってから金型に鋳込み、徐冷してガラスを作製した。
【００７７】
ここで、実施例及び比較例のガラスの屈折率及びアッベ数は、日本光学硝子工業会規格ＪＯＧＩＳ０１−２００３に基づいて測定した。なお、本測定に用いたガラスとして、アニール条件を徐冷降下速度を−２５℃／ｈｒとして、徐冷炉で処理を行ったガラスを用いた。
【００７８】
また、実施例及び比較例のガラスの可視光透過率は、日本光学硝子工業会規格ＪＯＧＩＳ０２に準じて測定した。なお、本発明においては、ガラスの透過率を測定することで、ガラスの着色の有無と程度を求めた。具体的には、厚さ１０±０．１ｍｍの対面平行研磨品をＪＩＳＺ８７２２に準じ、２００〜８００ｎｍの分光透過率を測定し、λ５（透過率５％時の波長）及びλ８０（透過率８０％時の波長）を求めた。
【００７９】
【表１】
0005854956.tif 000002
【００８０】
【表２】
0005854956.tif 000003
【００８１】
【表３】
0005854956.tif 000004
【００８２】
【表４】
0005854956.tif 000005
【００８３】
【表５】
0005854956.tif 000006
【００８４】
【表６】
0005854956.tif 000007
【００８５】
【表７】
0005854956.tif 000008
【００８６】
【表８】
0005854956.tif 000009
【００８７】
【表９】
0005854956.tif 000010
【００８８】
【表１０】
0005854956.tif 000011
【００８９】
本発明の実施例の光学ガラスは、λ８０（透過率８０％時の波長）がいずれも５００ｎｍ以下、より詳細には４５０ｎｍ以下であった。また、本発明の実施例の光学ガラスは、λ５（透過率５％時の波長）がいずれも４００ｎｍ以下、より詳細には３５０ｎｍ以下であった。このため、本発明の実施例の光学ガラスは、着色が少なく、可視光透過率が高いことが明らかになった。
【００９０】
また、本発明の実施例の光学ガラスは、いずれも屈折率（ｎｄ）が１．７５以上、より詳細には１．８０以上であり、所望の範囲内であった。
【００９１】
また、本発明の実施例の光学ガラスは、いずれもアッベ数（νｄ）が３０以上、より詳細には３５以上であるとともに、このアッベ数（νｄ）は４０以下、より詳細には３９以下であり、所望の範囲内であった。
【００９２】
また、本発明の実施例の光学ガラスは、比較例（Ｎｏ．Ａ）のガラスに比べてＴａ２Ｏ５成分の含有量が少なく、且つＺｎＯ成分の含有量が多いため、材料コストが低減されている。
【００９３】
従って、本発明の実施例の光学ガラスは、屈折率（ｎｄ）及びアッベ数（νｄ）が所望の範囲内にありながら安価に作製でき、且つ着色が少なく可視光透過率が高いことが明らかになった。そのため、本発明の実施例の光学ガラスは、可視光を透過させる用途に好適に用いられることが推察される。
【００９４】
さらに、本発明の実施例の光学ガラスを用いて、リヒートプレス成形を行った後で研削及び研磨を行い、レンズ及びプリズムの形状に加工した。また、本発明の実施例の光学ガラスを用いて、精密プレス成形用プリフォームを形成し、精密プレス成形用プリフォームをレンズ及びプリズムの形状に精密プレス成形加工した。いずれの場合も、成形型との融着の問題や、加熱軟化後のガラスへの乳白化及び失透等の問題は生じず、安定に様々なレンズ及びプリズムの形状に加工することができた。
【００９５】
以上、本発明を例示の目的で詳細に説明したが、本実施例はあくまで例示の目的のみであって、本発明の思想及び範囲を逸脱することなく多くの改変を当業者により成し得ることが理解されよう。